МНОГОСТАДИЙНЫЕ ПОЛИМЕРНЫЕ ДИСПЕРСИИ, СПОСОБ ИХ ПОЛУЧЕНИЯ И ИХ ПРИМЕНЕНИЕ

g
g
1. Водные многостадийные полимерные дисперсии, получаемые путем радикально инициируемой водной эмульсионной полимеризации, которые содержат мягкую и твердую фазы и отношение твердой фазы к мягкой фазе составляет 25-95 мас.% к 75-5 мас.%, причем температура стеклования (T) получаемой на первой стадии мягкой фазы составляет от -30 до 0°С, в то время как T получаемой на второй стадии твердой фазы составляет от 20 до 60°С, и причем дисперсии содержат звенья по меньшей мере одного мономера общей формулы (I):
в которой n означает число от 0 до 2,
R1, R2, R3 независимо друг от друга означают водород или метильную группу,
X означает кислород или NH,
4
Y означает водород, щелочной металл или NH.
2. Водная полимерная дисперсия по п.1, отличающаяся тем, что мономеры (I) выбраны из группы, включающей 2-акриламидо-2-метил-пропансульфокислоту (AMPS), сложный 3'-сульфопропиловый эфир метакриловой кислоты, сложный 3'-сульфопропиловый эфир акриловой кислоты, сложный 2'-сульфоэтиловый эфир метакриловой кислоты.
g
g
3. Водная полимерная дисперсия по п.1, отличающаяся тем, что T ее мягкой фазы, получаемой на первой стадии, составляет от -20 до 0°С, в то время как T ее твердой фазы, получаемой на второй стадии, составляет от 30 до 50°С.
4. Водная полимерная дисперсия по п.1, отличающаяся тем, что полимером первой стадии является сополимер:
(i) который используют в количестве от 5 до 50 мас.% в пересчете на 100 мас.ч. всех мономеров, подлежащих полимеризации на первой и второй стадиях, и
(ii) который синтезирован по меньшей мере из 80 мас.% и до 99 мас.% основных мономеров, выбранных из группы, включающей алкил(мет)акрилаты с 1-10 атомами углерода, амиды и сложные гидроксиалкиловые эфиры α,β-ненасыщенных карбоновых кислот с 3-6 атомами углерода, особенно предпочтительно акриламид, метакриламид, 2-гидроксиэтилакрилат, 2-гидроксиэтил-метакрилат, 2-гидроксипропил(мет)акрилат или 1,4-бутандиолмоноакрилат и смеси этих мономеров особенно н-бутилакрилат, метилметакрилат и акриламид, и
(iii) который синтезирован по меньшей мере из 0,1 мас.% и до 5 мас.% мономеров (I), предпочтительно выбранных из группы, включающей 2-акриламидо-2-метилпропансульфокислоту, сложный 3'-сульфопропиловый эфир метакриловой кислоты, сложный 3'-сульфопропиловый эфир акриловой кислоты, сложный 2'-сульфоэтиловый эфир метакриловой кислоты.
5. Водная полимерная дисперсия по одному из пп.1-4, отличающаяся тем, что на обеих стадиях используют силановый мономер.
6. Водная полимерная дисперсия по п.5, отличающаяся тем, что в качестве силанового мономера используют винилтриалкоксисилан, такой как винилтриметоксисилан, алкилвинилдиалкоксисиланы, метилвинилдиалкоксисилан или (мет)акрилоксиалкилтриалкоксисиланы, такие как (мет)акрилоксипропилтриметоксисилан и (мет)акрилоксипропилтриэтоксисилан.
7. Водная полимерная дисперсия по п.6, отличающаяся тем, что силановый мономер используют в количестве до 2% в пересчете на общую массу мономеров.
g
g
8. Способ получения водных многостадийных полимерных дисперсий путем радикально инициируемой водной эмульсионной полимеризации, которые содержат мягкую и твердую фазы, причем отношение твердой фазы к мягкой фазе составляет 25-95 мас.% к 75-5 мас.%, причем температура стеклования (T) получаемой на первой стадии мягкой фазы составляет от -30 до 0°С, в то время как T получаемой на второй стадии твердой фазы составляет от 20 до 60°С, и причем дисперсии содержат звенья по меньшей мере одного мономера общей формулы (I):
в которой n означает число от 0 до 2,
R1, R2, R3 независимо друг от друга означают водород или метильную группу,
X означает кислород или NH,
4
Y означает водород, щелочной металл, NH.
9. Применение водных полимерных дисперсий по одному из пп.1-7 в качестве средства покрытия.
10. Применение водных полимерных дисперсий по одному из пп.1-7 в качестве связующего.
11. Применение водных полимерных дисперсий по одному из пп.1-7 в качестве добавки для минеральных или неминеральных веществ.
12. Минеральные формованные изделия, покрытие которых содержит водные полимерные дисперсии по одному из пп.1-7.
13. Фиброцементные плиты, покрытие которых содержит водные полимерные дисперсии по одному из пп.1-7.